(57)【要約】      （修正有）【課題】保存条件の変化によって生じる青果物の劣化度合いのバラつきを抑制する技術を提供する。【解決手段】有孔合成樹脂フィルムから構成された青果物鮮度保持包装袋であって、合成樹脂フィルム２には孔１４が設けられており、青果物鮮度保持包装袋の外表面において、孔２の外周から１０ｍｍ以内の領域における有孔合成樹脂フィルムの最大厚みをＴｍａｘ、最小厚みをＴｍｉｎとして、最大厚みと最小厚みの比Ｔｍａｘ／Ｔｍｉｎが、１．０５以上８．００以下である青果物鮮度保持包装袋。【選択図】図２
2014210616.tif 000002
【特許請求の範囲】
【請求項１】
有孔合成樹脂フィルムから構成された青果物鮮度保持包装袋であって、
前記有孔合成樹脂フィルムには貫通孔が設けられており、
当該青果物鮮度保持包装袋の外表面において、前記貫通孔の外周から１０ｍｍ以内の領域における前記有孔合成樹脂フィルムの最大厚みをＴｍａｘ、最小厚みをＴｍｉｎとした時、前記最大厚みと前記最小厚みの比Ｔｍａｘ／Ｔｍｉｎが、１．０５以上８．００以下である青果物鮮度保持包装袋。
【請求項２】
当該青果物鮮度保持包装袋の外表面における前記貫通孔の平面形状、および当該青果物鮮度保持包装袋の内表面における前記貫通孔の平面形状が、略同一形状である請求項１に記載の青果物鮮度保持包装袋。
【請求項３】
当該青果物鮮度保持包装袋の外表面および内表面における前記貫通孔の平均孔径が、それぞれ２０μｍ以上２０００μｍ以下である請求項２に記載の青果物鮮度保持包装袋。
【請求項４】
前記有孔合成樹脂フィルムの前記最大厚みＴｍａｘが、１６μｍ以上４００μｍ以下である請求項１乃至３のいずれか一項に記載の青果物鮮度保持包装袋。
【請求項５】
前記有孔合成樹脂フィルムの前記最小厚みＴｍｉｎが、１５μｍ以上６０μｍ以下である請求項１乃至４のいずれか一項に記載の青果物鮮度保持包装袋。
【請求項６】
当該青果物鮮度保持包装袋の外表面および内表面において、前記有孔合成樹脂フィルムの４０℃における開孔面積比率Ｒ１（％）が、１．０×１０−６％以上５．０×１０−２％以下である請求項１乃至５のいずれか一項に記載の青果物鮮度保持包装袋。
【請求項７】
当該青果物鮮度保持包装袋の外表面および内表面において、前記有孔合成樹脂フィルムの５℃における開孔面積比率Ｒ２（％）が、５．０×１０−７％以上２．５×１０-２％以下である請求項１乃至６のいずれか一項に記載の青果物鮮度保持包装袋。
【請求項８】
当該青果物鮮度保持包装袋の外表面または内表面における、前記有孔合成樹脂フィルムの４０℃における前記開孔面積比率Ｒ１（％）と前記有孔合成樹脂フィルムの５℃における前記開孔面積比率Ｒ２（％）とから下記式（１）で算出される開孔変化率の値が、５以上５０以下である請求項７に記載の青果物鮮度保持包装袋。
開孔変化率＝ {（Ｒ１−Ｒ２）／Ｒ２}×１００    （１）
【請求項９】
前記有孔合成樹脂フィルムの４０℃、９０％ＲＨにおける水蒸気透過率が、４ｇ／ｍ2・ｄａｙ以上４００ｇ／ｍ2・ｄａｙ以下である、請求項１乃至８のいずれか一項に記載の青果物鮮度保持包装袋。
【請求項１０】
当該青果物鮮度保持包装袋に複数の前記貫通孔が設けられている、請求項１乃至９のいずれか一項に記載の青果物鮮度保持包装袋。
【請求項１１】
収穫後から包装されるまでの過程において水洗された青果物が包装される、請求項１乃至１０のいずれか一項に記載の青果物鮮度保持包装袋。
【請求項１２】
青果物１００ｇあたりの前記有孔合成樹脂フィルムの酸素透過量が、５０ｍＬ／１００ｇ・ｍ２・ｄａｙ・ａｔｍ以上５００００ｍＬ／１００ｇ・ｍ２・ｄａｙ・ａｔｍ以下である、請求項１乃至１１のいずれか一項に記載の青果物鮮度保持包装袋。
【請求項１３】
請求項１乃至１２いずれか一項に記載の青果物鮮度保持包装袋により青果物を密封してなる青果物入り包装体。
【請求項１４】
当該青果物入り包装体の、前記青果物１００ｇあたりの前記青果物鮮度保持包装袋の包装体内面積が１００ｃｍ２以上５０００ｃｍ２以下である、請求項１３に記載の青果物入り包装体。
【請求項１５】
当該青果物入り包装体内の酸素濃度が、当該青果物入り包装体を開封する前の状態で、０．１％以上１９％未満である、請求項１３または１４に記載の青果物入り包装体。
【請求項１６】
当該青果物入り包装体全体での重量減少率が、１日あたり０．０５重量％以上１重量％未満である、請求項１３乃至１５のいずれか一項に記載の青果物入り包装体。
【請求項１７】
請求項１乃至１２のいずれか一項に記載の青果物鮮度保持包装袋を用いて青果物を包装する青果物鮮度保持方法。
【発明の詳細な説明】
【技術分野】
【０００１】
本発明は、青果物鮮度保持包装袋、これを用いた青果物入り包装体および青果物鮮度保持方法に関する。
【背景技術】
【０００２】
青果物は、収穫後も呼吸し続けており、呼吸が活発なほど劣化が進みやすい。青果物の呼吸は、大気よりも適度な低酸素、高二酸化炭素環境下では抑制される。このような条件下で、青果物を保存した際、青果物の劣化や追熟は抑制される。
近年、青果物の包装方法として、青果物の鮮度を保持する方法が用いられている。これは、ＭＡ（Ｍｏｄｉｆｉｅｄ  Ａｔｍｏｓｐｈｅｒｅ）包装と呼ばれる技術であって、包装材料によって包装した青果物の呼吸速度と、包装材料のガス透過速度のバランスを調節することで、青果物の保存に適した大気よりも適度な低酸素、高二酸化炭素条件を実現するものである（特許文献１−４）。しかしながら、ＭＡ包装において、ポリプロピレンやポリエチレンといった材料で構成されたフィルムを用いて青果物を包装した場合、ガス透過量が不足することがある。こうした場合、包装体内における酸素量不足が原因となって、青果物は異常呼吸を行い、劣化が促進されるという問題への対策が必要になる（特許文献５−７）。
【０００３】
特許文献５−７には、こうした問題を解決するため、青果物による呼吸速度を制御し、鮮度を保つ方法として、フィルムに微細な貫通あるいは未貫通の孔または切れ込みを複数形成した有孔フィルムを用いる方法が提案されている。
【０００４】
すなわち、特許文献５には、平均直径が１００μｍ以下の孔が設けられており、かつその孔が１平方メートル当り１０００個以下設けられた有孔フィルムが開示されている。こうすることで、植物資材（青果物）の呼吸速度を低下させることができると記載されている。
【０００５】
さらに、特許文献６には、少なくとも最内層が熱融着性樹脂層からなる多層フィルムに、孔径が数μｍ〜数十μｍの微細な貫通あるいは未貫通の孔を無数に形成することにより、その多層フィルムの酸素透過度を制御する技術が開示されている。こうすることで、通常の有孔フィルムと比べて５〜１０倍高い酸素透過度を実現できると記載されている。
【０００６】
特許文献７に記載の技術では、包装袋に１個以上の切れ込みがあり、青果物１００ｇあたりの切れ込みの長さの合計が０．０８ｍｍ以上２０ｍｍ以下となるように制御する技術が開示されている。こうすることで、加工が容易で青果物の呼吸速度等の特性に合わせた酸素透過速度を有し、フィルムの見栄えが悪くないＭＡ効果を有する包装袋を実現できると記載されている。
【先行技術文献】
【特許文献】
【０００７】
【特許文献１】特開平４−５３４４５号公報
【特許文献２】特開平７−１７０９０７号公報
【特許文献３】特開昭６３−４４８３７号公報
【特許文献４】特開昭６１−２５９９８２号公報
【特許文献５】特開平２−８５１８１号公報
【特許文献６】特開平９−２５２７１８号公報
【特許文献７】特開２００７−１８６２４８号公報
【発明の概要】
【発明が解決しようとする課題】
【０００８】
しかしながら、引用文献５−７に記載の技術により、青果物の異常呼吸による青果物の劣化を促進するという点で、依然として、保存条件を変化させることによって青果物の劣化度合いにバラつきが生じることがある。
【０００９】
そこで、本発明は、保存条件の変化によって生じる青果物の劣化度合いのバラつきを抑制する技術を提供する。
【課題を解決するための手段】
【００１０】
本発明者らは、保存条件の変化によって青果物の劣化度合いのバラつきが生じる原因について検討した。その結果、保存条件の変化によって青果物の呼吸量が変化することが、青果物の劣化度合いに影響を及ぼしていることを見いだした。
【００１１】
そこで、本発明者らは、青果物の保存条件の変化に対応できる青果物鮮度保持包装袋を提供すべく、鋭意検討した。その結果、保存条件の変化によって生じる青果物の劣化度合いのバラつきを抑制するためには、青果物鮮度保持包装袋の外表面における貫通孔周辺領域における有孔合成樹脂フィルムの厚みを最適化することが有効であるという知見を得た。
【００１２】
本発明者らは、有孔合成樹脂フィルムに設けられた貫通孔の孔周辺における有孔合成樹脂フィルムの厚みについて、さらに検討し、孔周辺における有孔合成樹脂フィルムの最大厚みと最小厚みの比という尺度が、保存条件の変化によって生じる青果物の劣化度合いのバラつきを抑制するための設計指針として有効であることを見出し、本発明に至った。
【００１３】
本発明によれば、
有孔合成樹脂フィルムから構成された青果物鮮度保持包装袋であって、
前記有孔合成樹脂フィルムには貫通孔が設けられており、
当該青果物鮮度保持包装袋の外表面において、前記貫通孔の外周から１０ｍｍ以内の領域における前記有孔合成樹脂フィルムの最大厚みをＴｍａｘ、最小厚みをＴｍｉｎとして、前記最大厚みと前記最小厚みの比Ｔｍａｘ／Ｔｍｉｎが、１．０５以上８．００以下である青果物鮮度保持包装袋が提供される。
【００１４】
また、本発明によれば、前記本発明における青果物鮮度保持包装袋により青果物を密封してなる青果物入り包装体が提供される。
【００１５】
また、本発明によれば、前記本発明における青果物鮮度保持包装袋を用いて青果物を包装する青果物鮮度保持方法が提供される。
【発明の効果】
【００１６】
本発明によれば、保存条件の変化によって生じる青果物の劣化度合いのバラつきを抑制することができる。
【図面の簡単な説明】
【００１７】
【図１】本実施形態に係る青果物鮮度保持包装袋の製造方法を説明するための、製造装置の断面図である。
【図２】本実施形態に係る青果物鮮度保持包装袋の製造方法を説明するための、製造装置の要部拡大断面図である。
【図３】本実施形態に係る青果物鮮度保持包装袋の製造方法を説明するための、製造装置の要部斜視図である。
【発明を実施するための形態】
【００１８】
以下、本発明の実施の形態について、図面を用いて説明する。尚、すべての図面において、同様な構成要素には同様の符号を付し、適宜説明を省略する。
【００１９】
本実施形態における青果物鮮度保持包装袋は、１つまたは複数の貫通孔が設けられた有孔合成樹脂フィルムから構成される。
この有孔合成樹脂フィルムにおいては、青果物鮮度保持包装袋の外表面において貫通孔の外周から１０ｍｍ以内の範囲（以下、「孔周辺領域」とも云う。）における有孔合成樹脂フィルムの最大厚みをＴｍａｘ、最小厚みをＴｍｉｎとして、上記最大厚みと上記最小厚みの比Ｔｍａｘ／Ｔｍｉｎが１．０５以上８．００以下となる構成となっている。青果物鮮度保持包装袋の外表面における孔周辺領域において有孔合成樹脂フィルムの最大厚みと最小厚みの比Ｔｍａｘ／Ｔｍｉｎが、上記特定の範囲にあることで、青果物の保存条件の変化に対応することができるため、青果物の劣化度合いのバラつきを抑制し、優れた鮮度保持効果を安定的に得ることができる。ここで、青果物鮮度保持包装袋の外表面における貫通孔の外周から１０ｍｍ以内の領域（孔周辺領域）とは、貫通孔の中心点から貫通孔の周縁部（外周）を通るように引いたとき、直線上において、当該直線と貫通孔の周縁部との交点から貫通孔の中心点とは逆方向に１０ｍｍ離れた箇所までの範囲を指す。
【００２０】
青果物の呼吸量は、発明が解決しようとする課題の項で前述したように、保存条件の変化に伴って変化するものである。
従来の有孔フィルムからなる保存袋の場合、包装袋に供給される酸素量が、青果物の保存条件によらず、常に一定である。このため、従来の保存袋では、保存条件の変化に伴う青果物の呼吸量の変化に対応することができない。すなわち、青果物が必要とする酸素量の保存条件の変化に伴う変化に対応することができず、青果物の劣化の度合いにバラつきが生じてしまう。
【００２１】
これに対し、本実施形態の青果物鮮度保持包装袋によれば、孔周辺領域における有孔合成樹脂フィルムの最大厚みと最小厚みの比Ｔｍａｘ／Ｔｍｉｎが上記特定の条件を満たすため、包装袋に供給される酸素量を、保存条件の変化に伴う青果物の呼吸量の変化に対応させることができる。この理由は必ずしも明らかではないが、使用条件変化への順応性が高く、使用条件が変化することによって酸素の供給量が変化するためと考えられる。
また、本実施形態に係る青果物鮮度保持包装袋によれば、使用条件が変化した場合においても、より長い期間青果物の鮮度の劣化を抑制できる。また、たとえば市場において見栄えよく青果物を陳列することも可能となる。
【００２２】
また、本実施形態に係る青果物鮮度保持包装袋によれば、孔周辺領域における有孔合成樹脂フィルムの最大厚みと最小厚みの比Ｔｍａｘ／Ｔｍｉｎが上記特定の条件を満たした場合、青果物の種類や重量に限られず、保存条件の変化によって生じる青果物の劣化度合いのバラつきを抑制することが可能であるため、より長い期間青果物の鮮度を安定的に保持できる。この点については、後述の実施例において詳細に説明する。
【００２３】
本実施形態において、青果物鮮度保持包装袋の外表面における孔周辺領域において有孔合成樹脂フィルムの最大厚みと最小厚みの比Ｔｍａｘ／Ｔｍｉｎは、１．０５以上であり、好ましくは１．５０以上である。こうすることにより、使用条件が変化した場合においても、孔の大きさの安定性という観点から、青果物の劣化度合いのバラつきをより一層安定的に抑制することができる。また、青果物鮮度保持包装袋の外表面における孔周辺領域において有孔合成樹脂フィルムの最大厚みと最小厚みの比Ｔｍａｘ／Ｔｍｉｎは、８．００以下であり、好ましくは６．００以下である。こうすることにより、使用条件が変化した場合においても、孔の大きさの安定性という観点から、青果物の劣化度合いのバラつきをより一層安定的に抑制することができる。
【００２４】
本実施形態において、青果物鮮度保持包装袋の外表面における孔周辺領域において有孔合成樹脂フィルムの最大厚みＴｍａｘは、青果物の種類に応じて適宜選択される。有孔合成樹脂フィルムの最大厚みＴｍａｘは、たとえば１６μｍ以上４００μｍ以下であり、好ましくは２０μｍ以上３００μｍ以下である。
【００２５】
また、青果物鮮度保持包装袋の外表面における孔周辺領域において有孔合成樹脂フィルムの最小厚みＴｍｉｎは、青果物の種類に応じて適宜選択される。有孔合成樹脂フィルムの最小厚みＴｍｉｎは、たとえば１５μｍ以上６０μｍ以下であり、好ましくは２０μｍ以上５０μｍ以下である。
【００２６】
次に、有孔合成樹脂フィルムに設けられた貫通孔について説明する。
当該青果物鮮度保持包装袋の外表面における貫通孔の平面形状、および当該青果物鮮度保持包装袋の内表面における貫通孔の平面形状は、特に限定されないが、例えば、円形、多角形およびスリットなどの形状がある。また、本実施形態に係る貫通孔は、フィルムに設けた切れ込みであってもよい。ここで、「円形」とは、真円形に限定されず、ほぼ円形であればよい。また、円形以外にも、楕円形、半円形や三日月形状であってもよい。「多角形」とは、三角形、四角形、および五角形等の三つ以上の線分によって囲まれた形状であればよい。なお、当該青果物鮮度保持包装袋の外表面における貫通孔の平面形状、および当該青果物鮮度保持包装袋の内表面における貫通孔の平面形状は、略同一形状であることが開孔作業等の面より望ましい。
【００２７】
また、スリット形状の貫通孔とする場合、青果物の呼吸速度と、包装材料のガス透過速度のバランスを調節することができる必要がある。
【００２８】
当該青果物鮮度保持包装袋の外表面および内表面における貫通孔の平均孔径（直径）は、出来るだけ小さいことが望ましく、それぞれ２０μｍ以上２０００μｍ以下であることが好ましく、より好ましくは３０μｍ以上８００μｍ以下である。貫通孔の平均孔径が、上記範囲にあることによって、当該青果物鮮度保持包装袋を使用する環境の条件が変化した場合においても、青果物の鮮度を保持しつつ、青果物にカビが発生することをより一層安定的に抑制することができる。なお、貫通孔の平均孔径が２０μｍ以上である場合、有孔合成樹脂フィルムの生産性という観点から、優れた青果物鮮度保持包装袋を得ることができる。貫通孔の平均孔径が２０００μｍ以下である場合、適正な開孔面積比率を得るために必要な孔数を維持できるため、鮮度保持の品質精度という観点から、優れた青果物鮮度保持包装袋を得ることができる。    
【００２９】
また、貫通孔の形状をスリット形状とする場合、長径方向の径が、たとえば２０００μｍ以下であれば何等差し支えはない。なお、貫通孔の形状がいびつな形状である場合、貫通孔の開孔面積は、例えば、形状を計算し易い幾つかの形状に分けて面積を算出し、その後各面積の合計を算出することにより求めることができる。
【００３０】
また、有孔合成樹脂フィルムに設けられた貫通孔は、液体を滲みだせる構成としてもよい。このとき、見かけ上、孔がふさがっているものであっても、水等の液体が滲みだしてくるようであればよい。また、たとえば、孔径をコントロールして、常圧では水がほとんど滲み出さず、真空予冷中のみで滲み出し放出されるように設計してもかまわない。  
【００３１】
有孔合成樹脂フィルムに設けられた貫通孔が切れ込みである場合、フィルムに設けられる切れ込みの形状は、特に限定されない。切れ込みは一本の直線でもかまわないし、複数の直線が連結したものであってもよく、楕円形や円形等の孔の端部から直線状の亀裂が進展した形状であってもよいし、Ｓ字型、Ｕ字型、半円形、波型のような曲線部を有する形状、Ｖ字型、Ｌ字型、Ｈ字型、Ｔ字型、Ｗ字型、コ字型、×印のように角を有する形状でもよい。切れ込みの形状は、ここに示したものに限らない。切れ込みの形状は、複数種組み合わせて使用してもよい。
【００３２】
フィルムへの切れ込みの加工は、カッターのような鋭利な刃物で切っても良いし、所望の形状の切れ込みができるようにした型で打ち抜いても良い。また、レーザーによる加工も可能である。
切れ込みの加工時期は、特に限定されない。フィルムの製作時に行っても良いし、製袋時、或は製袋後に行っても良い。ロールの状態で加工する場合は、印刷やスリットなどと同時並行して加工することもでき、横ピロー機や縦ピロー機などの自動包装機で青果物を包装する際に加工することもできる。また、切れ込みの加工は、手作業でも可能であり袋１枚でも容易に作製可能である。
【００３３】
次に、孔の開孔面積比率について説明する。
本実施形態に係る青果物鮮度保持包装袋の外表面および内表面において、有孔合成樹脂フィルムの４０℃における開孔面積比率Ｒ１は、青果物の種類に応じて適宜選択される。開孔面積比率Ｒ１は、たとえば１．０×１０−６％以上５．０×１０−２％以下であり、好ましくは１．０×１０−５％以上５．０×１０−３％以下である。上記範囲にあることによって、使用条件が変化した場合においても、青果物の劣化度合いのバラつきをより一層抑制することができる。
【００３４】
また、本実施形態に係る青果物鮮度保持包装袋の外表面および内表面において、有孔合成樹脂フィルムの５℃における開孔面積比率Ｒ２についても、青果物の種類に応じて適宜選択される。開孔面積比率Ｒ２は、たとえば５．０×１０−７％以上２．５×１０-２％以下であり、好ましくは５．０×１０−６％以上２．５×１０−３％以下である。上記範囲にあることによって、使用条件が変化した場合においても、青果物の劣化度合いのバラつきをより一層抑制することができる。
【００３５】
また、本実施形態に係る青果物鮮度保持包装袋の外表面または内表面における、上記開孔面積比率Ｒ１とＲ２から以下の式（１）で算出される開孔変化率は、たとえば、５以上５０以下であり、好ましくは８以上３０以下である。こうすることにより、保存条件の変化によって生じる青果物の劣化度合いのバラつきをより一層抑制することができる。
【００３６】
式：開孔変化率＝ {（Ｒ１−Ｒ２）／Ｒ２｝×１００    （１）
【００３７】
次に、孔の水蒸気透過率について説明する。
有孔合成樹脂フィルムの４０℃、９０％ＲＨにおける水蒸気透過率は、高温下における青果物の鮮度保持効果をさらに向上させる観点からは、たとえば４ｇ／ｍ2・ｄａｙ以上であり、２０ｇ／ｍ2・ｄａｙ以上であることが好ましい。また、４０℃、９０％ＲＨにおける水蒸気透過率の上限に特に制限はないが、萎れ防止の観点からは、たとえば４００ｇ／ｍ2・ｄａｙ以下である。
【００３８】
次に、有孔合成樹脂フィルムの材料について説明する。
有孔合成樹脂フィルムを構成する合成樹脂としては、青果物の包装に用いることのできるものであれば特に限定されないが、各種ポリエチレンおよびエチレン共重合体、ポリプロピレン、ポリ塩化ビニル、ポリスチレン、アクリル系樹脂、ポリエチレンテレフタレートやポリ乳酸などのポリエステル系樹脂、６ナイロンなどのポリアミド系樹脂などが挙げられる。これらはホモポリマーであってもかまわないし、２種類以上のコポリマーであってもよく、これらホモポリマーやコポリマーを２種類以上含むブレンド物であってもよい。
上記各種ポリエチレンおよびエチレン共重合体として、さらに具体的には、高密度ポリエチレン、中密度ポリエチレン、低密度ポリエチレン、直鎖状低密度ポリエチレン、メタロセン−直鎖状低密度ポリエチレン、エチレン−酢酸ビニルコポリマーやエチレン−アクリル酸コポリマー、エチレン−プロピレンコポリマー、エチレン−α−オレフィンコポリマーなどのコポリマーあるいはアイオノマーなどが挙げられ、これらあるいはこれらと他の樹脂との２種類以上のブレンド物でもよい。
【００３９】
さらに、前述で例示した合成樹脂を成型して得られるフィルムを単層フィルムとして用いてもよいし、２層以上の多層フィルムの形で用いてもよい。
【００４０】
フィルムの成型方法は、特に限定されないが、押出、インフレーション、カレンダーリング等の方法が用いられる。フィルムを成型する際、必要に応じて防曇剤等の添加物を混練してもかまわないし、２種類以上の樹脂をブレンドしてもかまわない。また、フィルムに延伸処理やアニーリングなどを施してもかまわない。これらのフィルム表面にシーラント層を設けたものでも、何らかの機能を付与するためにコーティングしたフィルムであってもよい。さらに、これらのフィルムは透明であっても、不透明であってもよく、また印刷されたものであってもよい。
【００４１】
特に、合成樹脂フィルムとしてヒートシール可能な防曇延伸ポリプロピレンフィルムや低密度ポリエチレンフィルム、直鎖状低密度ポリエチレンフィルム、メタロセン触媒ポリエチレンを用いることが、価格、物性の観点から好ましい。
【００４２】
また、青果物鮮度保持包装袋に包装される内容物が重量物である場合、合成樹脂フィルムとして無延伸ポリプロピレン、延伸ポリプロピレン、無延伸ナイロン、延伸ナイロン、延伸ポリエステルなどのフィルムにポリエチレンをドライラミネーション、押し出しラミネーション、共押し出しにより多層フィルムとしたものを用いてもよい。
【００４３】
本実施形態における青果物鮮度保持包装袋に用いられるフィルムの厚さは、特に限定されないが、たとえば１５μｍ以上４００μｍ以下とすればよい。フィルムが薄すぎると、強度が不足する懸念がある。一方、フィルムが厚すぎると、製造コストが高くなるため実用性が低下する。さらに、これらのフィルムは透明であっても、不透明であっても良く、また表面に印刷を付したものであっても何等差し支えはない。
【００４４】
次に、本実施形態における青果物鮮度保持包装袋の製造方法を説明する。
本実施形態に係る青果物鮮度保持包装袋を得るためには、フィルムまたは袋状に加工されたフィルムの所定の位置に孔を設ける必要がある。しかしながら、本実施形態に係る当該包装袋の外表面における孔周辺領域において有孔合成樹脂フィルムの最大厚みと最小厚みの比Ｔｍａｘ／Ｔｍｉｎが前述した特定の条件を満たす青果物鮮度保持包装袋を、背景技術の項で前述した従来の有孔フィルムを製造する方法により得ることは困難である。具体的に、本実施形態に係る青果物鮮度保持包装袋は、穿孔対象物であるフィルムを搭載させる支持台の形状や、レーザーのエネルギー、レーザーの照射距離等の各因子を高度に制御して組み合わせることで初めて製造することができる。このように、本実施形態に係る保存条件の変化によって生じる青果物の劣化度合いのバラつきを抑制することができる青果物鮮度保持包装袋を得るためには、上記各因子を高度に制御することが特に重要となる。
【００４５】
従来の方法を用いて製造した青果物鮮度保持包装袋の外表面における孔周辺領域において有孔合成樹脂フィルムの最大厚みと最小厚みの比Ｔｍａｘ／Ｔｍｉｎは、たとえ、同一条件で孔を設けた場合においても、製造するたびに値が変化していた。すなわち、従来の製造方法によれば、貫通孔周縁におけるひずみの度合について再現性の低いものであった。  
一方、本実施形態に係る青果物鮮度保持包装袋の製造方法によれば、青果物の劣化または腐敗を安定的に抑制できる青果物鮮度保持包装袋が得られる。また、本実施形態に係る青果物鮮度保持包装袋の製造方法によれば、再現性高く、ひずみのない貫通孔を得ることができる。具体的に、外表面における孔周辺領域において有孔合成樹脂フィルムの最大厚みと最小厚みの比Ｔｍａｘ／Ｔｍｉｎが１．０５以上８．００以下という特定の条件を満たす包装袋を上記方法により製造した場合、設けられた貫通孔の形状は、温度変化に応じて、適切に変化する。
この理由は、必ずしも明らかではないが、フィルムに孔を設ける際にかかる各因子を高度に制御したことによって、ひずみのない開孔部が得られるためだと考えられる。すなわち、フィルムに孔を設ける際にかかる各因子を高度に制御することで、ひずみのない孔を設けることができる。これにより、開孔部の外周には、周縁補強効果を奏することができるため、温度変化による空気の膨張や収縮とともに、貫通孔の形状は適切に変化するものと考えられる。
【００４６】
以下、本実施形態に係る青果物鮮度保持包装袋の製造方法の一例を示す。ただし、本実施形態の青果物鮮度保持包装袋の製造方法は、以下の例に限定されない。
【００４７】
以下に説明する青果物鮮度保持包装袋の製造方法は、溝付きローラーを用いたレーザー加工技術を用いるものである。
【００４８】
さらに具体的には、例えば、以下の方法を用いてフィルムに孔を穿孔するものである。
【００４９】
まず、図１および図２は、本実施形態に係る青果物鮮度保持包装袋の製造方法を説明するための、製造装置の断面図であり、図３は、要部斜視図である。以下、本実施形態に係る青果物鮮度保持包装袋の製造方法について、図１−３を用いて一例を説明する。
【００５０】
図１の製造装置によれば、巻き出しロール１より巻き出された合成樹脂フィルム２がレーザー照射装置３と回転支持ロール４の間を通過する際、レーザー照射装置３によりパルスレーザーのビームを合成樹脂フィルム２に対して照射することができる。こうすることにより、合成樹脂フィルム２に、照射したビームの形状に等しい孔を設けることができる。
【００５１】
上記方法により孔が設けられた合成樹脂フィルム２は、巻き取りロール５により巻き取られる。なお、回転支持ロール４の前後には、２本のガイドロール６が設けられている。
【００５２】
また、回転支持ロール４の上端は、２本のガイドロール６の上端を結ぶ線よりも上側に位置する。このため、合成樹脂フィルム２を回転支持ロール４に密着するように押し付けることができ、レーザー照射位置の位置決めを行うことができるとともに縦ジワの発生を防ぐことができる。
【００５３】
また、図１の製造装置には、回転支持ロール４を介して、巻き出しロール１と巻き取りロール５とが設けられている。この図１の製造装置において、ガイドロール６は、回転支持ロール４と巻き出しロール１の間、及び回転支持ロール４と巻き取りロール５の間に、それぞれ設けられている。また、浮きロール７は、巻き出しロール１とガイドロール６の間、及びガイドロール６と巻き取りロール５の間に、それぞれ設けられている。こうすることで、浮きロール７により合成樹脂フィルム２に対して適当な張力を与えることができる。
【００５４】
また、レーザー照射装置３には、圧縮気体導入路８が設けられており、レーザーの照射中に、合成樹脂フィルム２に対して圧縮気体をノズル先端９（図２参照）よりレーザービームに沿って吹き付けることができる。
【００５５】
図２は、図１に示す製造装置におけるレーザー照射装置３の要部拡大断面図である。
本実施形態に係る青果物鮮度保持包装袋の製造方法によれば、図２に示すように、レーザー照射装置３のノズル先端９の下方に合成樹脂フィルム２を走行させることができる。
【００５６】
また、パルスレーザー１０は、導光路１１を通り、出射光学部（レンズ）１２によって集束されるため、円錐形ビーム１３となってノズル先端９より合成樹脂フィルム２に照射することができる。このときノズル先端９の内径は、通過するパルスレーザー１０のビーム径より大きくする。また、出射光学部（レンズ）１２によって集束されたパルスレーザー１０の焦点位置は、合成樹脂フィルム２のレーザー入射面の反対側の面よりわずかにフィルム外に出た位置としたほうがよい。
【００５７】
上記で説明したように、円錐形ビーム１３を照射することによって、合成樹脂フィルム２における当該ビーム照射箇所が溶融、分解、揮散することにより、孔１４が形成される。
【００５８】
また、合成樹脂フィルム２に穿孔される孔１４のピッチは、合成樹脂フィルム２の走行速度とパルスレーザー１０のパルス周波数を同期させることにより、調整することができる。１基のレーザー照射装置により、１秒間に通常は２０〜１,０００個の孔１４を開けることができるので、合成樹脂フィルム２の走行速度を速め、高い生産性を達成することもできる。
【００５９】
合成樹脂フィルム２に穿孔される孔１４の形状は、合成樹脂フィルム２を通過する円錐形ビーム１３とほぼ同じ形状となり、常に一定した形状の孔を開けることができる。なお、円錐形台状の孔は、出射光学部（レンズ）１２の焦点距離を長くすることにより、円筒形に近づけることができる。
【００６０】
また、レーザー照射装置３における導光路１１のノズル先端９の近傍には、上記で述べたように圧縮気体導入路８が設けられている。こうすることで、レーザーの照射中に、合成樹脂フィルム２に対して圧縮気体をレーザービームに沿って吹き付けることができる。
【００６１】
また、圧縮気体の流量は、穿孔により発生する分解物が、ノズル先端９より侵入して出射光学部（レンズ）１２を汚染しないよう、ノズル先端９の風速を２〜１０ｍ／ｓに設定することが好ましく、３〜６ｍ／ｓに設定することがより好ましい。
【００６２】
また、圧縮気体は、特に制限されないが、例えば、圧縮空気のほか、窒素ガス、二酸化炭素ガスなどの不活性ガスを使用することができる。圧縮空気は、取り扱い上の危険がなく、コスト面でも有利である。不活性ガスは、プラスチックフィルムの分解物の酸化を抑え、煤、焦げ、黒化物などを減少することができる。
【００６３】
本実施形態に係る青果物鮮度保持包装袋の製造方法では、レーザー入射面の反対側の面を回転支持ロール４に接触させ、回転支持ロール４により合成樹脂フィルム２を支持している。また、合成樹脂フィルム２の分解物をレーザー入射面と反対側からも揮散させることができるように、回転支持ロール４には、例えば、図３に示すように、レーザー照射位置に対応する溝１５を設けた方がよい。
【００６４】
図３に示す回転支持ロール４は、５条の溝１５を有している。このような回転支持ロール４とともに、５基のレーザー照射装置を使用した場合、合成樹脂フィルム２に５列の孔を設けることができる。
【００６５】
なお、本実施形態に係るレーザーとしては、特に限定されないが、例えば、ルビーレーザー、ネオジミウムＹＡＧレーザー、ネオジミウムガラスレーザー、炭酸ガスレーザーなどを挙げることができる。これらの中で、炭酸ガスレーザーは、エネルギー効率が高く、高出力で、熱の除去が容易であるため、特に好適に使用することができる。
【００６６】
本実施形態に係る青果物鮮度保持包装袋の製造方法によれば、合成樹脂フィルムに高速で、生産性よく孔を設けることができる。孔の形状は、パルスレーザーのビームの形状により決まるため、常に一定の形状の孔を開けることができる。
また、レーザーによって穿孔された部分の合成樹脂フィルムの材料は、大部分が分解、揮散し、圧縮気体により吹き飛ばされる。このため、レーザー照射装置の出射光学部（レンズ）が、分解物により汚染されることもない。
【００６７】
また、レーザー照射装置の基数を選定し、パルスレーザーの周期と合成樹脂フィルムの走行速度を調整することにより、孔の存在密度が疎なものから密なものまで、任意の孔密度を有する有孔合成樹脂フィルムを製造することができる。
【００６８】
こうすることによって、孔径と孔の位置を高度に制御された有孔合成樹脂フィルムとすることができ、本実施形態に係るＴｍａｘ／Ｔｍｉｎが特定の条件を満たす青果物鮮度保持包装袋をはじめて得ることができる。なお、本実施形態における青果物鮮度保持包装袋を作製する際のフィルム材料の選別およびレーザー加工条件の選択については、後述する実施例において、従来の製法と比較してさらに詳細に説明する。
【００６９】
なお、本実施形態に係る青果物鮮度保持包装袋の製造方法は、上記レーザーを用いた加工方法に限定されず、例えば、打ち抜き加工であっても、熱針加工であってもよい。ただし、これらの加工方法を採用する際であっても、熱針の温度や形状等の各種因子を高度に制御して組み合わせる必要がある。
【００７０】
本実施形態における青果物鮮度保持包装袋において、孔を設ける箇所としては、特に限定されないが、包装した青果物を輸送する際、店頭で陳列する際に、水がたまりやすい箇所に設けることが好ましい。こうすれば、水が徐々に染み出すことによる青果物の品質の劣化や、包装袋の内部が結露したり内部に水がたまることを防ぐことができる。このため、消費者からみて市場に陳列されたときの見栄えがよい青果物を提供することができる。
【００７１】
また、本実施形態における製造方法により得られる青果物鮮度保持包装袋の１袋あたりの総開孔面積は、４０℃において、たとえば袋内の内容物１００ｇあたり１×１０−５〜２ｍｍ２程度である。
【００７２】
本実施形態における青果物鮮度保持包装袋には、青果物が包装され、さらに具体的には、収穫後から包装されるまでの過程において水洗された青果物が包装される。
【００７３】
青果物は全般的に水分が多く含まれており、それらが呼吸により蒸散することで包装内に結露することが多く、本実施形態における青果物鮮度保持包装袋を用いた保存に好適である。青果物の具体例としては、オオバ、ホウレンソウ、コマツナ、ミズナ、ミブナ、アスパラガス、クウシンサイ、レタス、タイム、セージ、パセリ、イタリアンパセリ、ローズマリー、オレガノ、レモンバーム、チャイブ、ラベンダー、サラダバーネット、ラムズイヤー、ロケット、ダンディライオン、ナスタチューム、バジル、ルッコラ、クレソン、モロヘイヤ、セロリ、ケール、ネギ、キャベツ、ハクサイ、シュンギク、サラダナ、サンチュ、フキ、ナバナ、チンゲンサイ、ミツバ、セリ、メキャベツ、ブロッコリー、カリフラワー、ミョウガ、ダイコン、ニンジン、ゴボウ、ラディッシュ、カブ、サツマイモ、ジャガイモ、ナガイモ、ヤマイモ、サトイモ、ジネンジョ、ヤマトイモ、ピーマン、パプリカ、シシトウ、キュウリ、ナス、トマト、ミニトマト、カボチャ、ゴーヤ、オクラ、スィートコーン、エダマメ、サヤエンドウ、サヤインゲン、ソラマメ、菌茸類、などがあげられる。また、柑橘、りんご、ナシ、ブドウ、ブルーベリー、柿、イチゴなどの果実類や切花などでも有効である。これらは、カットした状態、いわゆるカット野菜、カットフルーツでも有効である。
【００７４】
本実施形態においては、水洗した青果物や、雨あるいは露に濡れた青果物などを水切りすることなく包装することができるため、作業性が向上する。また、青果物の鮮度保持のため青果物を低温にしたい、青果物への水分による影響をできるだけ早く取り除くため水分を少なくしたいという理由などで、青果物の水分のすべて、または一部を素早く蒸散させることもできる。このような場合、当該青果物を本実施形態における青果物鮮度保持包装袋に入れて密封し、真空予冷してもよい。
【００７５】
青果物の鮮度は、例えば、温度、湿度に影響を受ける。なお、青果物は、特に限定されないが、例えば、温度０℃以上５０℃以下、湿度１０％以上９８％以下で保存されることが好ましい。
【００７６】
本実施形態における包装体は、本実施形態における青果物鮮度保持包装により青果物を密閉してなる。
また、本実施形態における鮮度保持方法は、本実施形態における青果用鮮度保持包装袋を用いて青果物を包装する工程を含む。青果物鮮度保持包装袋に青果物を包装した後は、密封する必要がある。
密封方法としては、特に限定されないが、ヒートシール、粘着テープ、輪ゴム、ひも等を用いる方法、糊貼り、ジッパー等の方法が挙げられる。
【００７７】
青果物鮮度保持包装袋の包装体内面積は、包装される青果物の形状、大きさ、密度等に応じて設定することができる。そして、青果物１００ｇあたりの青果物鮮度保持包装袋の包装体内面積は、たとえば１００ｃｍ２以上５０００ｃｍ２以下、好ましくは２００ｃｍ２以上３０００ｃｍ２以下である。
【００７８】
本実施形態において、青果物の呼吸量を温度環境に応じて適切に制御する観点から、以下の構成としてもよい。
また、青果物１００ｇあたりの有孔合成樹脂フィルムの酸素透過量は、５０ｍＬ／１００ｇ・ｍ２・ｄａｙ・ａｔｍ以上５００００ｍＬ／１００ｇ・ｍ２・ｄａｙ・ａｔｍ以下であり、好ましくは６０ｍＬ／１００ｇ・ｍ２・ｄａｙ・ａｔｍ以上１００００ｍＬ／１００ｇ・ｍ２・ｄａｙ・ａｔｍ以下である。  
【００７９】
また、青果物の劣化の進行をさらに安定的に抑制する観点から、青果物入り包装体内の酸素濃度が、当該包装体を開封する前の状態で、たとえば０．１％以上１９％未満であり、好ましくは１％以上１７％以下である。
【００８０】
また、青果物の鮮度をさらに安定的に維持する観点からは、青果物入り包装体全体での重量減少率は、１日あたり０．０５重量％以上１重量％未満であり、好ましくは０．０８重量％以上０．９重量以下である。
【００８１】
以上、本発明の実施形態について述べたが、これらは本発明の例示であり、上記以外の様々な構成を採用することもできる。
【実施例】
【００８２】
以下、本発明を実施例および比較例により説明するが、本発明はこれらに限定されるものではない。
【００８３】
（実施例１）
防曇２軸延伸ポリプロピレンフィルム（以下、「防曇ＯＰＰ」ともいう。）（グンゼ社製、商品名：シルファンＭＶ２、厚み４０μｍ、袋サイズ１４０ｍｍ×１８０ｍｍ）の袋の底部に、２５℃条件下で、直径１８０μｍ（平均孔径）であり、かつ４０℃で開孔面積０．０２６ｍｍ２の孔を９個設けた。なお、４０℃での総開孔面積は、０．２４ｍｍ２であった。このようにして、青果物鮮度保持包装袋を得た。また、得られた青果物鮮度保持包装袋の外表面における貫通孔の平面形状、および青果物鮮度保持包装袋の内表面における貫通孔の平面形状は、ともに円形であり、略同一形状であった。
【００８４】
本実施例において穿孔は、以下の方法で行った。
まず、直径３１８ｍｍ、幅８００ｍｍのロールに、両端より１５０ｍｍの位置から１００ｍｍ間隔で、幅５ｍｍ、深さ５ｍｍの溝を図３に示す形状となるように５条有する回転支持ロールを準備した。一方、レーザー照射装置としては、出力１５０ワットの炭酸ガスレーザーを準備した。このレーザー照射装置５基をそれぞれ、レーザー照射させる位置が、回転支持ロールの溝の位置に対応するように設置した。なお、レーザー照射装置は、フィルムとの距離が１０〜１５ｍｍとなるように設置した。
【００８５】
次に、図１−２に示す装置を用い、回転支持ロールを周速６０ｍ／分で回転させることで、回転支持ロールの上に、フィルムを走行速度６０ｍ／分で走行させ、各レーザー照射装置から毎秒１０回パルスレーザーを照射した。このとき、圧縮気体導入路に、圧力１．０ｋｇ／ｃｍ２（ゲージ圧）の窒素ガス圧をかけ、レーザーの照射中に、窒素ガスをノズル先端からレーザービームに沿って吹き付けた。
【００８６】
（実施例２）
防曇ＯＰＰ（東洋紡社製、商品名：パイレンフィルム-ＦＧ：Ｐ５５６２、厚み２５μｍ、袋サイズ１６０ｍｍ×１９０ｍｍ）の袋の底部に、１０ｍｍ間隔で、２５℃条件下で直径６００μｍ（平均径）であり、かつ４０℃で開孔面積０．２８７ｍｍ２の孔を４個設けた。なお、４０℃での総開孔面積は、１．１５ｍｍ２であった。このようにして、青果物鮮度保持包装袋を得た。なお、穿孔は、実施例１と同様の方法を用いて行った。
【００８７】
（実施例３）
防曇ＯＰＰ（東洋紡社製、商品名：パイレンフィルム-ＦＧ：Ｐ５５６２、厚み２５μｍ、袋サイズ１６０ｍｍ×１９０ｍｍ）の袋の底部に、１０ｍｍ間隔で、２５℃条件下で直径６００μｍ（平均径）であり、かつ４０℃で開孔面積０．２２４ｍｍ２の孔を４個設けた。なお、４０℃での総開孔面積は、０．９０ｍｍ２であった。このようにして、青果物鮮度保持包装袋を得た。なお、穿孔は、実施例１と同様の方法を用いて行った。
【００８８】
（実施例４）
防曇ＯＰＰ（東洋紡社製、商品名：パイレンフィルム-ＦＧ：Ｐ５５６２、厚み２５μｍ、袋サイズ１６０ｍｍ×１９０ｍｍ）の袋の底部に、１０ｍｍ間隔で、２５℃条件下で直径６００μｍ（平均径）であり、かつ４０℃で開孔面積０．１２９ｍｍ２の孔を５個設けた。なお、４０℃での総開孔面積は、０．６４ｍｍ２であった。このようにして、青果物鮮度保持包装袋を得た。なお、穿孔は、実施例１と同様の方法を用いて行った。
【００８９】
（実施例５）
防曇ＯＰＰ（東洋紡社製、商品名：パイレンフィルム-ＦＧ：Ｐ５５６２、厚み２５μｍ、袋サイズ１６０ｍｍ×１９０ｍｍ）の袋の底部に、１０ｍｍ間隔で、２５℃条件下で直径６００μｍ（平均径）であり、かつ４０℃で開孔面積０．０５１ｍｍ２の孔を１０個設けた。なお、４０℃での総開孔面積は、０．５１ｍｍ２であった。このようにして、青果物鮮度保持包装袋を得た。なお、穿孔は、実施例１と同様の方法を用いて行った。
【００９０】
（比較例１）
防曇ＯＰＰ（東洋紡社製、商品名：パイレンフィルム-ＦＧ：Ｐ５５６２、厚み２５μｍ、袋サイズ１６０ｍｍ×１９０ｍｍ）の袋の底部に、１０ｍｍ間隔で、２５℃条件下で直径６０００μｍ（平均径）であり、かつ４０℃で開孔面積が２７．７９２ｍｍ２の孔を４個設けた。なお、４０℃での総開孔面積は１１１．１７ｍｍ２であった。穿孔は、パンチ穴加工をおこなった。  このようにして、青果物鮮度保持包装袋を得た。
【００９１】
（比較例２）
レーザー照射装置として、回転支持ロールに溝が設けられていないレーザー照射装置を用いたという点以外は、実施例５と同様の方法で青果物鮮度保持包装袋を得た。
【００９２】
また、各測定及び評価には、以下に説明するように枝豆を包装した包装体を使用した。
実施例１〜５、比較例１および２の青果物鮮度保持包装袋に、水洗したままの状態の枝豆を、平均１８０ｇずつ入れ、ヒートシーラで密封した包装体を２０パック作製した。パックした包装体は、段ボール箱に袋底部が下に向くように詰めた。なお、当該枝豆入り包装体の包装体内面積は、それぞれ、以下のとおりであった。実施例１の枝豆１００ｇあたりの包装体内面積は、２８０ｃｍ２、実施例２〜５および比較例１および２の枝豆１００ｇあたりの包装体内面積は、３３７ｃｍ２であった。
【００９３】
また、上記包装体は、５℃にて５日間保存した後、４０℃にて２日間保存し、エダマメの外観、臭い、食味など品質変化を追跡した。
【００９４】
（実施例６）
実施例１の青果物鮮度保持包装袋に、水洗したままの状態のブロッコリーを、平均１８０ｇずつ入れ、ヒートシーラで密封したブロッコリー入り包装体を２０パック作製した。なお、当該ブロッコリー１００ｇあたりの包装体内面積は、２８０ｃｍ２であった。上記ブロッコリー入り包装体についても、５℃にて５日間保存した後、４０℃にて２日間保存し、ブロッコリーの外観、臭いなど品質変化を追跡した。
【００９５】
（評価項目）
孔周辺領域におけるフィルムの最大厚みＴｍａｘと最小厚みＴｍｉｎ：孔周辺領域におけるフィルムの厚みは、ＪＩＳ  Ｋ７１３０に準じて測定を行った。具体的には、孔周辺領域において任意に選択した複数点のフィルムの厚みを、ＪＩＳ  Ｋ７１３０に準じて測定を行った。そして、得られたフィルムの厚みに関する複数の測定結果の内、最大値をＴｍａｘ、最小値をＴｍｉｎとした。なお、単位は、μｍとした。ここで、青果物鮮度保持包装袋の外表面における貫通孔の外周から１０ｍｍ以内の領域（孔周辺領域）とは、貫通孔の中心点から貫通孔の周縁部（外周）を通るように引いたとき、直線上において、当該直線と貫通孔の周縁部との交点から貫通孔の中心点とは逆方向に１０ｍｍ離れた箇所までの範囲を指す。
【００９６】
開孔面積比率：まず、マイクロスコープ（キーエンス社製、ＶＨ−６３００）を用いて４０℃および５℃の青果物鮮度保持包装袋における内表面の開孔面積を測定した。青果物鮮度保持包装袋の表面積は、袋サイズの２倍量として算出した。次に、得られた開孔面積および表面積の値から、以下の計算式（１）により算出される値を、開孔面積比率とした。なお、単位は、％とした。
開孔面積比率＝（開孔面積／袋表面積）×１００      （１）
開孔変化率：上記式（１）から算出された４０℃における開孔面積比率Ｒ１（％）と、５℃における開孔面積比率Ｒ２（％）と、から下記式（Ａ）で算出した。  
開孔変化率＝  ｛（Ｒ１−Ｒ２）／Ｒ２｝×１００    （Ａ）
【００９７】
酸素透過量：樹脂フィルムの酸素透過量は、以下の（１）〜（５）に説明する方法により測定した。なお、単位は、ｍＬ／１００ｇ・ｍ2・ｄａｙ・ａｔｍとした。
（１）袋の準備
酸素透過量を測定するフィルムで青果物鮮度保持包装袋を作製した。この際、フィルム以外から酸素が漏れ出さないように、ヒートシールで袋を密封した。測定する袋のサイズは、袋の内表面積を０．０６ｍ２以上とした。なお、以下の全ての作業は、大気中で行った。
（２）窒素ガスの封入
ヒートシール等で袋を密封した後、アスピレーター等を用いて袋を脱気した。脱気は、袋の両面が貼りつくまで行った。次に、この袋に白硬注射筒を用いて窒素ガス（純度９９．９％以上）を充填した。ガスの注入量は、袋サイズによるが、フィルムにテンションがかからない範囲で極力多く入れ、注射筒の目盛りを用いて測定した。なお、脱気および窒素ガスの注入は、注射針を袋に突き刺して行った。針を刺す際は、フィルムに両面テープを貼り、この上からポリプロピレンフィルム製の粘着テープ（以下「ＰＰテープ」という）を貼り付けた。また、針を抜いた後は、速やかにＰＰテープで針孔を塞いだ。袋に貼るテープは、４．５ｃｍ２以下の面積に収まるようにした。また、微細孔フィルムの場合は、微細孔を塞がないように注意した。
（３）初期酸素濃度測定
窒素ガス充填直後（ｔ＝０）の袋内の初期酸素濃度（Ｃ0）を測定した。袋内のガスをサンプリングし、ガスクロマトグラフィー（ＴＣＤ）で袋内の初期酸素濃度（Ｃ０）を求めた。Ｃ０は０．２％以下であり、これを超える場合は、作業をやり直す。酸素濃度測定のためのサンプリングガスは、１０ｃｃ以下とした。ガスクロマトグラフィーに注入する場合は、１ｃｃ程度のサンプリングガスを注入した。
（４）袋の保存
初期酸素濃度を測定した袋は、２３℃、６０％ＲＨ（恒温恒湿庫）で保存する。このとき、袋の上に物が載ったり、恒温恒湿庫のファンの風が直撃したりしないように静置した。
（５）保存中の袋内酸素濃度の測定及び酸素透過量の計算
袋内酸素濃度は、窒素ガス充填直後と、充填から３時間以上経過後の酸素濃度が１％以上７％以下の範囲内で２点以上の合計３点以上測定した。経過時間ｔ（ｈｒ）と袋内酸素濃度（Ｃｔ）間に比例関係(相関係数が０．９８以上)が成り立つ必要があるため、相関係数が成り立たない場合は再試験を行った。
フィルムの酸素透過量が大きすぎて袋内酸素濃度の上昇が速すぎ、この条件をクリアできない場合は、フィルムの一部を、酸素透過量が判明しているフィルムより小さく既知である同じ材質のフィルムと貼り合わせて袋を作成して同様に行った。この際、袋の表面積は既知である別のフィルムと貼り合わせた部分を除き、求められた酸素透過量から既知のフィルム部分の酸素透過量を差し引いたものを測定フィルムの酸素透過量とした。酸素透過量は、経過時間が長いほうの値を用い、以下の計算式（２）により算出した。
Ｆ＝１．１４３×（Ｃｔ−Ｃ０）×Ｖ／ｔ／ｓ （２）
ただし、
Ｆ ： 酸素透過量（ｍＬ／１００ｇ・ｍ２・ｄａｙ・ａｔｍ）
Ｃｔ ： 窒素ガス充填後ｔ時間後における袋内酸素濃度（％）
Ｃ０  ： 窒素ガス充填直後の袋内酸素濃度（％）
Ｖ ： 充填した窒素ガスの量（ｃｃ）
ｔ ： ガス充填時からの経過時間（ｈｒ）
ｓ ： 袋の表面積（ｍ２）
【００９８】
水蒸気透過率：４０℃、９０％ＲＨにおける水蒸気透過率は、ＪＩＳ  Ｋ７１２９：２００８に準じて測定を行った。なお、単位は、ｇ／ｍ2・ｄａｙとした。
【００９９】
酸素濃度：４０℃および５℃における酸素濃度は、包装体を開封する前の状態で、包装体内の空気を採取し、ガスクロマトグラフ（ジーエルサイエンス社製、ＧＣ３２３）を用いて測定した。なお、単位は、％とした。
【０１００】
重量減少率：４０℃および５℃における重量減少率は、以下の手順で測定した。まず、青果物１００ｇを包装した袋の重量について、試験初日の重量（Ｗ０）と試験開始後７日目の重量（Ｗ７）を電子天秤で測定した。次に、得られた袋の重量から、以下の計算式（３）により算出される値を、重量減少率とした。
重量減少率＝（Ｗ０−Ｗ７）/Ｗ０×１００    （３）
【０１０１】
上記評価項目に関する評価結果を、以下の表１に示す。 
【０１０２】
【表１】
2014210616.tif 000003
【０１０３】
【表２】
2014210616.tif 000004
【０１０４】
実施例１〜６および比較例２の青果物鮮度保持包装袋は、いずれもレーザー照射装置を用いて穿孔したものである。実施例１〜６の青果物鮮度保持包装袋では、貫通孔の孔径にバラツキがほとんど生じなかった。これに対し、比較例２の青果物鮮度保持包装袋に設けた各貫通孔の孔径について比較した所、最大孔径と最小孔径との間に、２５μｍものバラつき（差）が生じていた。このように比較例２の青果物鮮度保持包装袋において各貫通孔の孔径にバラつきが生じた原因としては、回転支持ロールに溝が設けられていない、通常のレーザー照射装置を用いたことにより、レーザーの輻射熱が発生し、回転支持ロールに熱が蓄積したことが挙げられる。これにより、貫通孔周辺の熱拡散が遅くなり、各貫通孔の孔径を制御できなくなったものと考えられる。
【０１０５】
比較例２の青果物鮮度保持包装袋について、当該青果物鮮度保持包装袋の外表面において、貫通孔の外周から１０ｍｍ以内の領域における前記有孔合成樹脂フィルムの最大厚みをＴｍａｘ、最小厚みをＴｍｉｎとした時、最大厚みと最小厚みの比Ｔｍａｘ／Ｔｍｉｎは、８．００を超えるものであった。そして、比較例２と同様の方法で青果物鮮度保持包装袋を複数個連続で製造した場合、レーザーの輻射熱により、得られた包装袋において、各貫通孔の孔径にバラつきが発生した。これにより、比較例２と同様の方法では、商業生産に耐えうる袋を得ることはできなかった。
【０１０６】
実施例１〜５の青果物保存包装袋は、エダマメを包装した包装体を５℃にて５日間保存した後、４０℃にて２日間保存し、エダマメの外観、臭い、食味など品質変化を追跡したところ、トータル７日間良好な状態が保たれた。一方、比較例１および２の青果物保存包装袋を用いて保存したエダマメは、萎れが進み、甘みがないものとなっていた。
【０１０７】
実施例６の包装体は、実施例１の青果物鮮度保持包装袋にエダマメではなくブロッコリーを包装したものである。実施例６のブロッコリー入り包装体についても、５℃にて５日間保存した後、４０℃にて２日間保存し、ブロッコリーの外観、臭いなど品質変化を追跡したところ、エダマメを包装した場合と同様に、トータル７日間良好な状態が保たれた。
【符号の説明】
【０１０８】
１    巻き出しロール
２    合成樹脂フィルム
３    レーザー照射装置
４    回転支持ロール
５    巻き取りロール
６    ガイドロール
７    浮きロール
８    圧縮気体導入路
９    ノズル先端
１０  パルスレーザー
１１  導光路
１２  出射光学部（レンズ）
１３  円錐形ビーム
１４  孔
１５  溝
【図１】
2014210616.tif 000005
【図２】
2014210616.tif 000006
【図３】
2014210616.tif 000007